"スチレン-アクリル系樹脂を含むコア樹脂にpH2~6のカーボンブラック粒子が分散されてなるコア粒子の表面に、ポリエステルセグメントの末端にスチレン-アクリル系重合体セグメントが結合されたスチレン-アクリル変性ポリエステル樹脂を含有してなるシェル層が形成されてなるトナー粒子よりなる静電荷像現像用トナーを製造する方法であって、水系媒体中において、スチレン-アクリル系樹脂を含むコア樹脂からなるコア樹脂微粒子およびpH2~6のカーボンブラック粒子を凝集させることによって得られる凝集粒子の表面に、下記一般式Aで表されるフタロシアニン化合物からなるフタロシアニン化合物粒子を凝集させてコア粒子を得る工程と、前記コア粒子の表面に、ポリエステルセグメントの末端にスチレン-アクリル系重合体セグメントが結合されたスチレン-アクリル変性ポリエステル樹脂を含有するシェル樹脂からなるシェル樹脂微粒子を凝集させる工程とを有することを特徴とする静電荷像現像用トナーの製造方法。上記一般式A中、Mは金属原子またはTiOである。前記凝集粒子が体積基準のメジアン径で200~2500nmである時点において、前記水系媒体中に前記フタロシアニン化合物粒子を添加することを特徴とする請求項1に記載の静電荷像現像用トナーの製造方法。前記カーボンブラック粒子に対する前記フタロシアニン化合物粒子の使用割合が、質量比でカーボンブラック粒子:フタロシアニン化合物粒子=12:1~4:1であることを特徴とする請求項1または請求項2に記載の静電荷像現像用トナーの製造方法。前記トナー粒子を構成するコア樹脂およびシェル樹脂からなる結着樹脂全体における前記スチレン-アクリル変性ポリエステル樹脂の含有割合が5~35質量であることを特徴とする請求項1~請求項3のいずれかに記載の静電荷像現像用トナーの製造方法。当該スチレン-アクリル変性ポリエステル樹脂におけるスチレン-アクリル系重合体セグメントの含有割合が5~30質量であることを特徴とする請求項1~請求項4のいずれかに記載の静電荷像現像用トナーの製造方法。静電荷像現像用トナーが黒トナーであることを特徴とする請求項1~請求項5のいずれかに記載の静電荷像現像用トナーの製造方法。然るに、極性の高いカーボンブラック粒子を含むコア粒子をポリエステル樹脂を含むシェル層で被覆すると、ポリエステル樹脂の極性が高いため、カーボンブラック粒子がトナー粒子の表面へ露出してしまうという不具合が生じ、これに起因して転写不良が発生してしまう、という問題があった。本発明は、以上のような事情を考慮してなされたものであって、その目的は、十分な着色力が得られると共に優れた転写性が得られる静電荷像現像用トナーの製造方法を提供することにある。本発明の静電荷像現像用トナーの製造方法は、スチレン-アクリル系樹脂を含むコア樹脂にpH2~6のカーボンブラック粒子が分散されてなるコア粒子の表面に、ポリエステルセグメントの末端にスチレン-アクリル系重合体セグメントが結合されたスチレン-アクリル変性ポリエステル樹脂を含有してなるシェル層が形成されてなるトナー粒子よりなる静電荷像現像用トナーを製造する方法であって、水系媒体中において、スチレン-アクリル系樹脂を含むコア樹脂からなるコア樹脂微粒子およびpH2~6のカーボンブラック粒子を凝集させることによって得られる凝集粒子の表面に、下記一般式Aで表されるフタロシアニン化合物からなるフタロシアニン化合物粒子を凝集させてコア粒子を得る工程と、前記コア粒子の表面に、ポリエステルセグメントの末端にスチレン-アクリル系重合体セグメントが結合されたスチレン-アクリル変性ポリエステル樹脂を含有するシェル樹脂からなるシェル樹脂微粒子を凝集させる工程とを有することを特徴とする。上記一般式A中、Mは金属原子またはTiOである。本発明の静電荷像現像用トナーの製造方法においては、前記凝集粒子が体積基準のメジアン径で200~2500nmである時点において、前記水系媒体中に前記フタロシアニン化合物粒子を添加することが好ましく、前記凝集粒子が体積基準のメジアン径で300~1800nmである時点において、前記水系媒体中に前記フタロシアニン化合物粒子を添加することがさらに好ましい。また、本発明の静電荷像現像用トナーの製造方法においては、前記カーボンブラック粒子に対する前記フタロシアニン化合物粒子の使用割合が、質量比でカーボンブラック粒子:フタロシアニン化合物粒子=12:1~4:1であることが好ましい。また、本発明の静電荷像現像用トナーの製造方法においては、前記トナー粒子を構成するコア樹脂およびシェル樹脂からなる結着樹脂全体における前記スチレン-アクリル変性ポリエステル樹脂の含有割合が5~35質量であることが好ましい。また、本発明の静電荷像現像用トナーの製造方法においては、当該スチレン-アクリル変性ポリエステル樹脂におけるスチレン-アクリル系重合体セグメントの含有割合が5~30質量であることが好ましい。さらに、本発明の静電荷像現像用トナーの製造方法においては、静電荷像現像用トナーが黒トナーである構成とすることができる。本発明の静電荷像現像用トナーの製造方法によれば、基本的に、シェル層にポリエステルセグメントの末端にスチレン-アクリル系重合体セグメントが結合されたスチレン-アクリル変性ポリエステル樹脂が含有されているために、コア粒子とシェル層との高い親和性が得られて当該シェル層が薄層で均一なものとされているので、十分な低温定着性および優れた耐熱保管性が得られると共に優れた帯電性が得られ、さらに、カーボンブラック粒子がpH2~6の極性の高いものであることによりコア粒子中においてカーボンブラック粒子の高い分散性が得られながら、当該コア粒子がコア樹脂微粒子およびカーボンブラック粒子による凝集粒子の表面にフタロシアニン化合物粒子を凝集させて得たものであることから、当該フタロシアニン化合物粒子の作用により、得られるトナー粒子の表面へのカーボンブラック粒子の露出が抑制されるために、十分な着色力が得られると共に優れた転写性が得られる静電荷像現像用トナーを製造することができる。以下、本発明について具体的に説明する。トナーの製造方法本発明のトナーの製造方法は、スチレン-アクリル系樹脂を含むコア樹脂にpH2~6のカーボンブラック粒子が分散されてなるコア粒子の表面に、ポリエステルセグメントの末端にスチレン-アクリル系重合体セグメントが結合されたスチレン-アクリル変性ポリエステル樹脂を含有してなるシェル層が形成されてなるトナー粒子よりなるトナーの製造方法であって、水系媒体中において、スチレン-アクリル系樹脂を含むコア樹脂からなるコア樹脂微粒子およびpH2~6のカーボンブラック粒子を凝集させることによって得られる凝集粒子の表面に、上記一般式Aで表されるフタロシアニン化合物以下、特定のフタロシアニン化合物ともいう。からなるフタロシアニン化合物粒子以下、特定のフタロシアニン化合物粒子ともいう。を凝集させてコア粒子を得る工程と、コア粒子の表面に、スチレン-アクリル変性ポリエステル樹脂からなるシェル樹脂微粒子を凝集させる工程とを有する方法である。本発明のトナーの製造方法は、メインの着色剤としてカーボンブラック粒子を含有する黒トナーを製造する場合に好ましく適用されるが、メインの着色剤としてカーボンブラック粒子を含有しなくとも、少量のカーボンブラック粒子を含有するトナーを製造する場合に適用してもよい。本発明のトナーの製造方法を具体的に示すと、例えば、1-1水系媒体中に、pH2~6のカーボンブラック粒子が分散されてなる分散液を調製するカーボンブラック粒子分散液調製工程、1-2水系媒体中に、特定のフタロシアニン化合物粒子が分散されてなるフタロシアニン粒子分散液を調製するフタロシアニン粒子分散液調製工程、1-3水系媒体中において、シェル樹脂によるシェル樹脂微粒子を形成して当該シェル樹脂微粒子が分散されてなる分散液を調製するシェル樹脂微粒子分散液調製工程、1-4水系媒体中において、重合によりコア樹脂によるコア樹脂微粒子を形成して当該コア樹脂微粒子が分散されてなる分散液を調製するコア樹脂重合工程、2水系媒体中において、コア樹脂微粒子およびカーボンブラック粒子を凝集、融着させ、その過程において特定のフタロシアニン化合物粒子を共に凝集させてコア粒子を得る凝集、融着工程、3コア粒子が分散された水系媒体中に、シェル樹脂微粒子を添加してこれをコア粒子の表面にさらに凝集、融着させてコア-シェル構造を有するトナー母体粒子を形成するシェル化工程、4熱エネルギーにより熟成させて、トナー母体粒子の形状を調整してトナー粒子を得る熟成工程、5トナー粒子の分散系水系媒体からトナー粒子を濾別し、当該トナー粒子から界面活性剤などを除去する洗浄工程、6洗浄処理されたトナー粒子を乾燥する乾燥工程から構成され、必要に応じて、7乾燥処理されたトナー粒子に外添剤を添加する外添剤添加工程を加えることができる。本発明において、水系媒体とは、水50~100質量と、水溶性の有機溶媒0~50質量とからなる媒体をいう。水溶性の有機溶媒としては、メタノール、エタノール、イソプロパノール、ブタノール、アセトン、メチルエチルケトン、テトラヒドロフランを例示することができ、得られる樹脂を溶解しないアルコール系有機溶媒が好ましい。1-1カーボンブラック粒子分散液調製工程カーボンブラック粒子が分散されてなるカーボンブラック粒子分散液は、カーボンブラック粒子を水系媒体中に分散させることにより調製することができる。カーボンブラック粒子の分散処理は、カーボンブラック粒子が均一に分散されることから、水系媒体中において界面活性剤濃度を臨界ミセル濃度CMC以上にした状態で行われることが好ましい。カーボンブラック粒子の分散処理に使用する分散機としては、公知の種々の分散機を用いることができる。本発明において用いられるカーボンブラック粒子は、pH2~6の極性基の含有量が多いものである。pH2~6のカーボンブラック粒子は、カーボンブラック粒子を公知の方法により表面処理を行うことにより、調製することができる。具体的には、酢酸溶液やスルフォン酸溶液などの酸性溶液中にカーボンブラックを浸漬処理する湿式の表面処理方法や、空気酸化法、硝酸、窒素酸化物と空気の混合ガス、オゾンなどの酸化剤に接触させる乾式の表面処理方法などが挙げられる。また、市販のカーボンブラック粒子には、すでにpH調整がなされて市場に提供されているものがある。カーボンブラック粒子のpHは、当該カーボンブラック粒子における極性基の含有量の指標とされ、後述の通りに測定されるものである。カーボンブラック粒子がpH2~6のものであることにより、トナー粒子中における当該カーボンブラック粒子の高い分散性が得られる。カーボンブラック粒子のpHは、具体的には、試料カーボンブラック5gを100mLの容器に採取し、これに蒸留水50mLを加え、これを15分間煮沸した後、常温まで冷却し、その上澄み液のpHとして得られる。当該上澄み液のpHは、pHメータHM50S東亜電波工業社製によって測定される。トナーにおけるカーボンブラック粒子の含有割合は、コア樹脂およびシェル樹脂からなる結着樹脂全体に対して1~30質量であることが好ましく、より好ましくは2~20質量である。このカーボンブラック粒子分散液調製工程において調製されるカーボンブラック粒子分散液中のカーボンブラック粒子の分散径は、体積基準のメジアン径で10~300nmとされることが好ましい。このカーボンブラック粒子分散液中のカーボンブラック粒子の体積基準のメジアン径は、電気泳動光散乱光度計ELS-800大塚電子社製で測定されるものである。界面活性剤水系媒体中には、分散させた微粒子の凝集を防ぐために、分散安定剤が添加されていることが好ましい。分散安定剤としては、公知の種々のカチオン性界面活性剤、アニオン性界面活性剤、ノニオン性界面活性剤などの界面活性剤を使用することができる。カチオン性界面活性剤の具体例としては、ドデシルアンモニウムブロマイド、ドデシルトリメチルアンモニウムブロマイド、ドデシルピリジニウムクロライド、ドデシルピリジニウムブロマイド、ヘキサデイシルトリメチルアンオニウムブロマイドなどが挙げられる。ノニオン性界面活性剤の具体例としては、ドデシルポリオキシエチレンエーテル、ヘキサデシルポリオキシエチレンエーテル、ノリルフェニルポリキオシエチレンエーテル、ラウリルポリオキシエチレンエーテル、ソルビタンモノオレアートポリオキシエチレンエーテル、スチリルフェニルポリオキシエチレンエーテル、モノデカノイルショ糖などが挙げられる。アニオン性界面活性剤の具体例としては、ステアリン酸ナトリウム、ラウリン酸ナトリウムなどの脂肪族石鹸や、ラウリル硫酸ナトリウム、ドデシルベンゼンスルホン酸ナトリウム、ポリオキシエチレン2ラウリルエーテル硫酸ナトリウムなどが挙げることができる。以上の界面活性剤は、所望に応じて、1種単独でまたは2種以上を組み合わせて使用することができる。1-2フタロシアニン粒子分散液調製工程特定のフタロシアニン化合物粒子が分散されてなるフタロシアニン粒子分散液は、カーボンブラック粒子の代わりに特定のフタロシアニン化合物粒子を用いることの他は上記カーボンブラック粒子分散液と同様にして調製することができる。本発明において用いられる特定のフタロシアニン化合物は、上記一般式Aで表されるものである。上記一般式Aにおいて、Mは、金属原子またはTiOを示す。特定のフタロシアニン化合物としては、上記一般式AにおいてMがCu,Zn,Sn,Si,CoまたはFeであるもの、またはTiOを用いることが好ましく、特に、MがCu,Znのものを用いることが好ましい。特定のフタロシアニン化合物の使用割合は、質量比でカーボンブラック粒子:特定のフタロシアニン化合物粒子が12:1~4:1であることが好ましく、より好ましくは10:1~6:1である。特定のフタロシアニン化合物の使用割合が上記の範囲であることにより、確実に、十分な着色力および優れた転写性が得られる。一方、特定のフタロシアニン化合物の使用割合が過多である場合は、カーボンブラック粒子、特定のフタロシアニン化合物およびコア樹脂から構成されるコア粒子の表面の極性が低下し、コア-シェル間の極性差が広がるという理由から、スチレン-アクリル変性ポリエステル樹脂を含むシェル樹脂によってシェル層を形成することが難しい。また、特定のフタロシアニン化合物の使用割合が過少である場合は、得られるトナー粒子において、カーボンブラック粒子がシェル層の表面に露出することを十分に抑制できないおそれがある。このフタロシアニン粒子分散液調製工程において調製されるフタロシアニン粒子分散液中の特定のフタロシアニン化合物粒子の分散径は、体積基準のメジアン径で50~300nmとされることが好ましい。このフタロシアニン粒子分散液中の特定のフタロシアニン化合物粒子の体積基準のメジアン径は、電気泳動光散乱光度計ELS-800大塚電子社製で測定されるものである。1-3シェル樹脂微粒子分散液調製工程このシェル樹脂微粒子分散液調製工程において、シェル樹脂微粒子の分散液は、シェル樹脂を用いて、例えば、超音波分散法、ビーズミル分散法などにより、界面活性剤を添加した水系直接分散法により得ることができる。このシェル樹脂微粒子分散液調製工程において得られるシェル樹脂微粒子の平均粒子径は、体積基準のメジアン径で例えば50~500nmの範囲にあることが好ましい。なお、体積基準のメジアン径は、UPA-150マイクロトラック社製を用いて測定したものである。このシェル樹脂微粒子分散液調製工程において界面活性剤を使用する場合は、界面活性剤として、例えば上述のカーボンブラック粒子分散液調製工程において使用することのできる界面活性剤として挙げたものと同じものを使用することができる。シェル樹脂シェル樹脂は、結着樹脂を構成するものであり、ポリエステルセグメントの末端にスチレン-アクリル系重合体セグメントが結合されたスチレン-アクリル変性ポリエステル樹脂を含むものである。シェル樹脂において、スチレン-アクリル変性ポリエステル樹脂と共に含有させることのできる樹脂としては、例えばスチレン-アクリル樹脂、ポリエステル樹脂、ウレタン樹脂などが挙げられる。シェル樹脂におけるスチレン-アクリル変性ポリエステル樹脂の含有割合は、シェル樹脂100質量中において70~100質量であることが好ましく、90~100質量であることがさらに好ましい。シェル樹脂におけるスチレン-アクリル変性ポリエステル樹脂の含有割合が70質量未満である場合は、コア粒子とシェル層との十分な親和性が得られずに所望のシェル層を形成することができないために、十分な耐熱保管性、帯電性または耐破砕性が十分に得られないおそれがある。トナーを構成するシェル樹脂にスチレン-アクリル変性ポリエステル樹脂を用いることにより、以下の効果が得られる。すなわち、一般に、トナー粒子の設計においてポリエステル樹脂を結着樹脂として用いることの利点は、ポリエステル樹脂がスチレン-アクリル系樹脂に比べて高いガラス転移点Tgを維持したまま低軟化点化の設計が容易に行えることにある。つまり、ポリエステル樹脂は低温定着性と耐熱保管性との両方を満足するために好適な樹脂である。そして、シェル層に用いられるポリエステル樹脂にスチレン-アクリル系重合体セグメントを導入することによって、ポリエステル樹脂の高いガラス転移点と低い軟化点を維持したままコア粒子のスチレン-アクリル系樹脂との親和性が高められ、これにより、薄層でありながらより均一な膜厚でかつその表面が平滑なシェル層を形成することができる。従って、シェル樹脂にスチレン-アクリル変性ポリエステル樹脂を用いたトナーによれば、低温定着性と耐熱保管性との両方を満足すると共に優れた帯電性が得られ、さらに、シェル層が剥がれ難くなったことにより、現像器内において撹拌されてストレスを受けても破砕されることのない耐破砕性が十分に得られ、その結果、例えば高速機などの高機能機においても画像ノイズのない高い画質の画像が得られる。スチレン-アクリル変性ポリエステル樹脂におけるスチレン-アクリル系重合体セグメントの含有割合以下、スチレン-アクリル変性量ともいう。は、5~30質量であることが好ましく、特に、10~20質量であることが好ましい。スチレン-アクリル変性量は、具体的には、スチレン-アクリル変性ポリエステル樹脂を合成するために用いられる樹脂材料の全質量、すなわち、ポリエステルセグメントとなる未変性のポリエステル樹脂と、スチレン-アクリル系重合体セグメントとなる芳香族系ビニル単量体およびメタアクリル酸エステル系単量体と、これらを結合させるための両反応性モノマーを合計した全質量に対する、芳香族系ビニル単量体およびメタアクリル酸エステル系単量体の質量の割合をいう。スチレン-アクリル変性量が上記の範囲にあることにより、スチレン-アクリル変性ポリエステル樹脂とコア粒子との親和性が適正に制御され、薄層でありながらより均一な膜厚でかつ平滑なシェル層を形成することができる。一方、スチレン-アクリル変性量が過小である場合は、均一な膜厚のシェル層を形成することができず、部分的にコア粒子が露出してしまう結果、十分な耐熱保管性および帯電性が得られない。また、スチレン-アクリル変性量が過大である場合は、スチレン-アクリル変性ポリエステル樹脂が軟化点の高いものとなるため、トナー粒子全体として十分な低温定着性が得られない。また、スチレン-アクリル変性ポリエステル樹脂のポリエステルセグメントを形成するために多価カルボン酸モノマーとして脂肪族不飽和ジカルボン酸が用いられて、このポリエステルセグメントに当該脂肪族不飽和ジカルボン酸に由来の構造単位が含有されることが好ましい。脂肪族不飽和ジカルボン酸とは、分子内にビニレン基を有する鎖状のジカルボン酸をいう。脂肪族不飽和ジカルボン酸に由来の構造単位を有するスチレン-アクリル変性ポリエステル樹脂によれば、薄層でありながらより均一な膜厚でかつ平滑なシェル層を確実に形成することができる。このスチレン-アクリル変性ポリエステル樹脂のポリエステルセグメントを構成する多価カルボン酸モノマーに由来の構造単位における、脂肪族不飽和ジカルボン酸に由来の構造単位の含有割合以下、特定の不飽和ジカルボン酸含有割合ともいう。が25モル以上75モル以下とされることが好ましく、特に30モル以上60モル以下であることがより好ましい。特定の不飽和ジカルボン酸含有割合が上記の範囲にあることにより、薄層でありながらより均一な膜厚でかつ平滑なシェル層を一層確実に形成することができる。一方、特定の不飽和ジカルボン酸含有割合が過小である場合は、十分な耐熱保管性および帯電性が得られないことがあり、また、特定の不飽和ジカルボン酸含有割合が過大である場合は、十分な帯電性が得られないことがある。脂肪族不飽和ジカルボン酸に由来の構造単位としては、下記一般式Bで表されるものに由来の構造単位であることが好ましい。一般式B:HOOC-CR1=CR2n-COOH式中、R1、R2は水素原子、メチル基またはエチル基であって、互いに同じであっても異なっていてもよい。nは1または2の整数である。このような脂肪族不飽和ジカルボン酸に由来の構造単位が含有されていることにより、薄層でありながらより均一な膜厚でかつ平滑なシェル層を一層確実に形成することができる。これは、ビニレン基を有する脂肪族不飽和ジカルボン酸に由来の構造単位を有するスチレン-アクリル変性ポリエステル樹脂を用いることにより、例えば後述する乳化重合凝集法によってトナー粒子を製造する場合に、エマルション化したときの当該スチレン-アクリル変性ポリエステル樹脂による微粒子の乳化安定性が向上するために、コア粒子の表面への凝集が均一に進むためと推察される。また、ビニレン基を有する脂肪族不飽和ジカルボン酸に由来の構造単位を有するスチレン-アクリル変性ポリエステル樹脂は、極性が高いものであるために、これを用いてトナー粒子を例えば後述する乳化重合凝集法によって製造する場合に、シェル層を形成すべきスチレン-アクリル変性ポリエステル樹脂による微粒子のポリエステルセグメント部分が、凝集粒子における表面側に配向し易くなったためとも推察される。シェル樹脂は、低温定着性および定着分離性などの定着性、並びに、耐熱保管性および耐ブロッキング性などの耐熱性を確実に得る観点から、ガラス転移点が50~70°Cであることが好ましく、より好ましくは50~65°Cであり、かつ、軟化点が80~110°Cであることが好ましい。シェル樹脂のガラス転移点は、ASTM米国材料試験協会規格D3418-82に規定された方法DSC法によって測定された値である。また、シェル樹脂の軟化点は、以下のように測定されるものである。まず、20°C±1°C、50±5RHの環境下において、シェル樹脂1.1gをシャーレに入れ平らにならし、12時間以上放置した後、成型器SSP-10A島津製作所製によって3820kg/cm2の力で30秒間加圧し、直径1cmの円柱型の成型サンプルを作成し、次いで、この成型サンプルを、24°C±5°C、50±20RHの環境下において、フローテスターCFT-500D島津製作所製により、荷重196N20kgf、開始温度60°C、予熱時間300秒間、昇温速度6°C/分の条件で、円柱型ダイの穴1mm径×1mmより、直径1cmのピストンを用いて予熱終了時から押し出し、昇温法の溶融温度測定方法でオフセット値5mmの設定で測定したオフセット法温度Toffsetが、シェル樹脂の軟化点とされる。スチレン-アクリル変性ポリエステル樹脂の合成方法スチレン-アクリル変性ポリエステル樹脂を合成する方法としては、既存の一般的なスキームを使用することができる。代表的な方法としては、次の3つが挙げられる。A-1ポリエステルセグメントを予め重合しておき、当該ポリエステルセグメントに両反応性モノマーを反応させ、さらに、スチレン-アクリル系重合体セグメントを形成するための芳香族系ビニル単量体およびメタアクリル酸エステル系単量体を反応させることにより、スチレン-アクリル系重合セグメントを形成する方法。A-2スチレン-アクリル系重合体セグメントを予め重合しておき、当該スチレン-アクリル系重合体セグメントに両反応性モノマーを反応させ、さらに、ポリエステルセグメントを形成するための多価カルボン酸モノマーおよび多価アルコールモノマーを反応させることにより、ポリエステルセグメントを形成する方法。Bポリエステルセグメントおよびスチレン-アクリル系重合体セグメントをそれぞれ予め重合しておき、これらに両反応性モノマーを反応させることにより、両者を結合させる方法。本明細書において、両反応性モノマーとは、スチレン-アクリル変性ポリエステル樹脂のポリエステルセグメントを形成するための多価カルボン酸モノマーおよび/または多価アルコールモノマーと反応し得る基と、重合性不飽和基とを有するモノマーである。A-1の方法について具体的に説明すると、1未変性のポリエステル樹脂と、芳香族系ビニル単量体およびメタアクリル酸エステル系単量体と、両反応性モノマーとを混合する混合工程、2芳香族系ビニル単量体およびメタアクリル酸エステル系単量体を重合させる重合工程を経ることにより、ポリエステルセグメントの末端にスチレン-アクリル系重合体セグメントを形成させることができる。混合工程1においては、加熱することが好ましい。加熱温度としては、未変性のポリエステル樹脂、芳香族系ビニル単量体、メタアクリル酸エステル系単量体および両反応性モノマーを混合させることができる範囲であればよく、良好な混合が得られると共に、重合制御が容易となることから、例えば80~120°Cとすることができ、より好ましくは85~115°C、さらに好ましくは90~110°Cである。未変性のポリエステル樹脂、芳香族系ビニル単量体、メタアクリル酸エステル系単量体および両反応性モノマーのうち、芳香族系ビニル単量体およびメタアクリル酸エステル系単量体の使用割合は、用いられる樹脂材料の全質量、すなわち前記の4者の全質量を100質量としたときの芳香族系ビニル単量体およびメタアクリル酸エステル系単量体の合計の割合が5質量以上30質量以下とされ、特に、5質量以上20質量以下とされることが好ましい。用いられる樹脂材料の全質量に対する芳香族系ビニル単量体およびメタアクリル酸エステル系単量体の合計の割合が上記の範囲にあることにより、スチレン-アクリル変性ポリエステル樹脂とコア粒子との親和性が適正に制御され、薄層でありながらより均一な膜厚でかつ平滑なシェル層を形成することができる。一方、当該割合が過小である場合は、得られるスチレン-アクリル変性ポリエステル樹脂が、均一な膜厚のシェル層を形成することができるものとならず、部分的にコア粒子が露出してしまう結果、得られるトナーに十分な耐熱保管性および帯電性が得られない。また、当該割合が過大である場合は、得られるスチレン-アクリル変性ポリエステル樹脂が軟化点の高いものとなるため、得られるトナーが、全体として十分な低温定着性が得られないものとなる。また、芳香族系ビニル単量体およびメタアクリル酸エステル系単量体の相対的な割合は、下記式アで表されるFOX式で算出されるガラス転移点Tgが35~80°C、好ましくは40~60°Cの範囲となるような割合とされることが好ましい。式ア:1/Tg=ΣWx/Tgx式アにおいて、Wxは単量体xの重量分率、Tgxは単量体xの単独重合体のガラス転移点である。なお、本明細書においては、両反応性モノマーはガラス転移点の計算に用いないものとする。未変性のポリエステル樹脂、芳香族系ビニル単量体、メタアクリル酸エステル系単量体および両反応性モノマーのうち、両反応性モノマーの使用割合は、用いられる樹脂材料の全質量、すなわち前記の4者の全質量を100質量としたときの両反応性モノマーの割合が0.1質量以上5.0質量以下とされ、特に、0.5質量以上3.0質量以下とされることが好ましい。芳香族系ビニル単量体およびメタアクリル酸エステル系単量体スチレン-アクリル系重合体セグメントを形成するための芳香族系ビニル単量体およびメタアクリル酸エステル系単量体は、ラジカル重合を行うことができるエチレン性不飽和結合を有するものである。芳香族系ビニル単量体としては、例えば、スチレン、o-メチルスチレン、m-メチルスチレン、p-メチルスチレン、p-メトキシスチレン、p-フェニルスチレン、p-クロロスチレン、p-エチルスチレン、p-n-ブチルスチレン、p-tert-ブチルスチレン、p-n-ヘキシルスチレン、p-n-オクチルスチレン、p-n-ノニルスチレン、p-n-デシルスチレン、p-n-ドデシルスチレン、2,4-ジメチルスチレン、3,4-ジクロロスチレンなどおよびその誘導体が挙げられる。これらの芳香族系ビニル単量体は1種単独で、または2種以上を組み合わせて用いることができる。メタアクリル酸エステル系単量体としては、アクリル酸メチル、アクリル酸エチル、アクリル酸ブチル、アクリル酸-2-エチルヘキシル、アクリル酸シクロヘキシル、アクリル酸フェニル、メタクリル酸メチル、メタクリル酸エチル、メタクリル酸ブチル、メタクリル酸ヘキシル、メタクリル酸-2-エチルヘキシル、β-ヒドロキシアクリル酸エチル、γ-アミノアクリル酸プロピル、メタクリル酸ステアリル、メタクリル酸ジメチルアミノエチル、メタクリル酸ジエチルアミノエチルなどが挙げられる。これらのメタアクリル酸エステル系単量体は1種単独で、または2種以上を組み合わせて用いることができる。スチレン-アクリル系重合体セグメントを形成するための芳香族系ビニル単量体およびメタアクリル酸エステル系単量体としては、優れた帯電性、画質特性などを得る観点から、スチレンまたはその誘導体を多く用いることが好ましい。具体的には、スチレンまたはその誘導体の使用量が、スチレン-アクリル系重合体セグメントを形成するために用いられる全単量体芳香族系ビニル単量体およびメタアクリル酸エステル系単量体中の50質量以上であることが好ましい。両反応性モノマースチレン-アクリル系重合体セグメントを形成するための両反応性モノマーとしては、ポリエステルセグメントを形成するための多価カルボン酸モノマーおよび/または多価アルコールモノマーと反応し得る基と重合性不飽和基とを有するモノマーであればよく、具体的には、例えばアクリル酸、メタクリル酸、フマル酸、マレイン酸および無水マレイン酸などを用いることができる。ポリエステル樹脂本発明に係るスチレン-アクリル変性ポリエステル樹脂を作製するために用いるポリエステル樹脂は、多価カルボン酸モノマー誘導体および多価アルコールモノマー誘導体を原料として適宜の触媒の存在下で重縮合反応によって製造されたものである。多価カルボン酸モノマー誘導体としては、多価カルボン酸モノマーのアルキルエステル、酸無水物および酸塩化物を用いることができ、多価アルコールモノマー誘導体としては、多価アルコールモノマーのエステル化合物およびヒドロキシカルボン酸を用いることができる。多価カルボン酸モノマーとしては、例えばシュウ酸、コハク酸、マレイン酸、アジピン酸、β-メチルアジピン酸、アゼライン酸、セバシン酸、ノナンジカルボン酸、デカンジカルボン酸、ウンデカンジカルボン酸、ドデカンジカルボン酸、フマル酸、シトラコン酸、ジグリコール酸、シクロヘキサン-3,5-ジエン-1,2-ジカルボン酸、リンゴ酸、クエン酸、ヘキサヒドロテレフタール酸、マロン酸、ピメリン酸、酒石酸、粘液酸、フタル酸、イソフタル酸、テレフタル酸、テトラクロロフタル酸、クロロフタル酸、ニトロフタル酸、p-カルボキシフェニル酢酸、p-フェニレン二酢酸、m-フェニレンジグリコール酸、p-フェニレンジグリコール酸、o-フェニレンジグリコール酸、ジフェニル酢酸、ジフェニル-p,p′-ジカルボン酸、ナフタレン-1,4-ジカルボン酸、ナフタレン-1,5-ジカルボン酸、ナフタレン-2,6-ジカルボン酸、アントラセンジカルボン酸、ドデセニルコハク酸などの2価のカルボン酸;トリメリット酸、ピロメリット酸、ナフタレントリカルボン酸、ナフタレンテトラカルボン酸、ピレントリカルボン酸、ピレンテトラカルボン酸などの2価以上のカルボン酸などを挙げることができる。多価カルボン酸モノマーとしては、フマル酸、マレイン酸、メサコン酸などの脂肪族不飽和ジカルボン酸を用いることが好ましく、特に、上記一般式Bで表される脂肪族不飽和ジカルボン酸を用いることが好ましい。脂肪族不飽和ジカルボン酸を用いることにより、得られたスチレン-アクリル変性ポリエステル樹脂が、確実に、薄層でありながらより均一な膜厚でかつ平滑なシェル層を形成することができるものとなる。特に、上記一般式Bで表される脂肪族不飽和ジカルボン酸を用いることにより、得られたスチレン-アクリル変性ポリエステル樹脂が、一層確実に、薄層でありながらより均一な膜厚でかつ平滑なシェル層を形成することができるものとなる。用いる全多価カルボン酸モノマーにおける脂肪族不飽和ジカルボン酸の割合は、25モル以上75モル以下とされることが好ましく、特に30モル以上60モル以下であることがより好ましい。用いる脂肪族不飽和ジカルボン酸の割合が上記の範囲にあることにより、得られたスチレン-アクリル変性ポリエステル樹脂が、より一層確実に、薄層でありながらより均一な膜厚でかつ平滑なシェル層を形成することができるものとなる。一方、用いる脂肪族不飽和ジカルボン酸の割合が過小である場合は、得られるトナーに十分な耐熱保管性および帯電性が得られないことがあり、また、用いる脂肪族不飽和ジカルボン酸の割合が過大である場合は、得られるトナーに十分な帯電性が得られないことがある。多価アルコールモノマーとしては、例えばエチレングリコール、プロピレングリコール、ブタンジオール、ジエチレングリコール、ヘキサンジオール、シクロヘキサンジオール、オクタンジオール、デカンジオール、ドデカンジオール、ビスフェノールAのエチレンオキサイド付加物、ビスフェノールAのプロピレンオキサイド付加物などの2価のアルコール;グリセリン、ペンタエリスリトール、ヘキサメチロールメラミン、ヘキサエチロールメラミン、テトラメチロールベンゾグアナミン、テトラエチロールベンゾグアナミンなどの3価以上のポリオールなどを挙げることができる。上記の多価カルボン酸モノマーと多価アルコールモノマーの比率は、多価アルコールモノマーの水酸基[OH]と多価カルボン酸のカルボキシル基[COOH]との当量比[OH]/[COOH]が、好ましくは1.5/1~1/1.5、さらに好ましくは1.2/1~1/1.2である。ポリエステル樹脂を合成するための触媒としては、従来公知の種々の触媒を使用することができる。スチレン-アクリル変性ポリエステル樹脂を得るための未変性のポリエステル樹脂は、ガラス転移点が40°C以上70°C以下であることが好ましく、より好ましくは50°C以上65°C以下の範囲である。未変性のポリエステル樹脂のガラス転移点が40°C以上であることにより、当該ポリエステル樹脂について高温領域における凝集力が適切なものとなり、定着の際にホットオフセット現象を生じることが抑制される。また、未変性のポリエステル樹脂のガラス転移点が70°C以下であることにより、定着の際に十分な溶融を得ることができて十分な最低定着温度を確保することができる。また、当該未変性のポリエステル樹脂の重量平均分子量Mwは、1,500以上60,000以下であることが好ましく、より好ましくは3,000以上40,000以下の範囲である。重量平均分子量が1,500以上であることにより、コア樹脂およびシェル樹脂からなる結着樹脂全体として好適な凝集力が得られ、定着の際にホットオフセット現象を生じることが抑制される。また、重量平均分子量が60,000以下であることにより、十分な溶融を得ることができて十分な最低定着温度を確保することができながら、定着の際にホットオフセット現象を生じることが抑制される。当該未変性のポリエステル樹脂は、用いる多価カルボン酸モノマーおよび/または多価アルコールモノマーとして、カルボン酸価数またはアルコール価数を選択することなどによって、一部枝分かれ構造や架橋構造などが形成されていてもよい。重合開始剤重合工程2においては、ラジカル重合開始剤の存在下で重合を行うことが好ましく、ラジカル重合開始剤の添加の時期は特に制限されないが、ラジカル重合の制御が容易であるという点で、混合工程の後で添加することが好ましい。重合開始剤としては、公知の種々の重合開始剤が好適に用いられる。具体的には、例えば過酸化水素、過酸化アセチル、過酸化クミル、過酸化-tert-ブチル、過酸化プロピオニル、過酸化ベンゾイル、過酸化クロロベンゾイル、過酸化ジクロロベンゾイル、過酸化ブロモメチルベンゾイル、過酸化ラウロイル、過硫酸アンモニウム、過硫酸ナトリウム、過硫酸カリウム、ペルオキシ炭酸ジイソプロピル、テトラリンヒドロペルオキシド、1-フェニル-2-メチルプロピル-1-ヒドロペルオキシド、過トリフェニル酢酸-tert-ヒドロペルオキシド、過ギ酸-tert-ブチル、過酢酸-tert-ブチル、過安息香酸-tert-ブチル、過フェニル酢酸-tert-ブチル、過メトキシ酢酸-tert-ブチル、過N-3-トルイルパルミチン酸-tert-ブチルなどの過酸化物類;2,2′-アゾビス2-アミノジプロパン塩酸塩、2,2′-アゾビス-2-アミノジプロパン硝酸塩、1,1′-アゾビス1-メチルブチロニトリル-3-スルホン酸ナトリウム、4,4′-アゾビス-4-シアノ吉草酸、ポリテトラエチレングリコール-2,2′-アゾビスイソブチレートなどのアゾ化合物などが挙げられる。連鎖移動剤また、当該重合工程2においては、スチレン-アクリル系重合体セグメントの分子量を調整することを目的として、一般的に用いられる連鎖移動剤を用いることができる。連鎖移動剤としては特に限定されるものではなく、例えばアルキルメルカプタン、メルカプト脂肪酸エステルなどを挙げることができる。連鎖移動剤は、上記の混合工程において樹脂材料と共に混合させておくことが好ましい。連鎖移動剤の添加量は、所望するスチレン-アクリル系重合体セグメントの分子量や分子量分布によって異なるが、具体的には芳香族系ビニル単量体およびメタアクリル酸エステル系単量体、並びに両反応性モノマーの合計量に対して、0.1~5質量の範囲で添加することが好ましい。重合工程2における重合温度は、特に限定されず、芳香族系ビニル単量体およびメタアクリル酸エステル系単量体間の重合およびポリエステル樹脂への結合が進行する範囲において適宜選択することができる。重合温度としては、例えば、85°C以上125°C以下であることが好ましく、90°C以上120°C以下であることがより好ましく、95°C以上115°C以下であることがさらに好ましい。スチレン-アクリル変性ポリエステル樹脂の作製においては、重合工程後の残留モノマー量など乳化物からの揮発性有機物質が、1,000ppm以下に抑制されることが実用上好ましく、より好ましくは500ppm以下、さらに好ましくは200ppm以下である。1-4コア樹脂重合工程このコア樹脂重合工程においては、コア樹脂からなるコア樹脂微粒子が形成されて、これが凝集、融着工程に供される。具体的には、コア樹脂微粒子は、臨界ミセル濃度CMC以下の界面活性剤を含有した水系媒体中に、コア樹脂を形成するための重合性単量体に必要に応じてワックスや荷電制御剤などのトナー構成成分を溶解あるいは分散させた単量体溶液を添加し、機械的エネルギーを加えて液滴を形成させ、次いで、水溶性のラジカル重合開始剤を添加して、液滴中において重合反応を進行させる。なお、前記液滴中に油溶性の重合開始剤が含有されていてもよい。このようなコア樹脂重合工程においては、機械的エネルギーを付与して強制的に乳化液滴の形成処理が必須となる。かかる機械的エネルギーの付与手段としては、ホモミキサー、超音波、マントンゴーリンなどの強い撹拌または超音波振動エネルギーの付与手段を挙げることができる。このコア樹脂重合工程において形成させるコア樹脂微粒子は、組成の異なる樹脂よりなる2層以上の構成のものとすることもでき、この場合、常法に従った乳化重合処理第1段重合により調製した第1樹脂粒子の分散液に、重合開始剤と重合性単量体とを添加し、この系を重合処理第2段重合する方法を採用することができる。コア樹脂微粒子を構成するコア樹脂は、結着樹脂を構成するものであり、少なくともスチレン-アクリル系樹脂を含むが、その他に、従来から電子写真用トナーのコア樹脂として用いられる樹脂を含んでもよく、このようなその他の樹脂としては、公知の種々の樹脂を用いることができる。スチレン-アクリル系樹脂を形成するために用いられる重合性単量体としては、上記に挙げた芳香族系ビニル単量体およびメタアクリル酸エステル系単量体を挙げることができる。上記の芳香族系ビニル単量体およびメタアクリル酸エステル単量体は、それぞれ1種単独で、またはそれぞれ2種以上を組み合わせて用いることができる。重合性単量体として、上記の芳香族系ビニル単量体およびメタアクリル酸エステル単量体と共に、アクリル酸、メタクリル酸、無水マレイン酸、酢酸ビニルなどや、アクリルアミド、メタクリルアミド、アクリロニトリル、エチレン、プロピレン、ブチレン塩化ビニル、N-ビニルピロリドン、ブタジエンなどを用いることもできる。また、重合性単量体として、上記の芳香族系ビニル単量体およびメタアクリル酸エステル単量体と共に、多官能ビニル系単量体を用いることもできる。多官能ビニル系単量体としては、例えば、エチレングリコール、プロピレングリコール、ブチレングリコール、ヘキしレングリコールなどのジアクリレート;ジビニルベンゼン、ペンタエリスリトール、トリメチロールプロパンなどの三級以上のアルコールのジメタクリレートおよびトリメタクリレートなどが挙げられる。多官能ビニル系単量体のコア樹脂に係る重合性単量体全体に対する共重合比は、通常0.001~5質量とされ、好ましくは0.003~2質量、より好ましくは0.01~1質量とされる。多官能ビニル系単量体の使用により、テトラヒドロフランに不溶のゲル成分が生成されるが、ゲル成分は、コア樹脂全体の40質量以下とされることが好ましく、より好ましくは20質量以下である。コア樹脂重合工程において界面活性剤を使用する場合は、界面活性剤として、例えば上述のカーボンブラック粒子分散液調製工程において使用することのできる界面活性剤として挙げたものと同じものを使用することができる。トナー粒子中には、結着樹脂およびカーボンブラック粒子の他に、必要に応じて他の着色剤、ワックスや荷電制御剤、磁性粉などの内添剤を含有させてもよく、このような内添剤は、例えば、このコア樹脂重合工程において、予め、コア樹脂を形成するための単量体溶液に溶解または分散させておくことによってトナー粒子中に導入することができる。また、このような内添剤は、別途内添剤のみよりなる内添剤微粒子の分散液を調製し、凝集、融着工程においてコア樹脂微粒子およびカーボンブラック粒子と共に当該内添剤微粒子を凝集させることにより、トナー粒子中に導入することもできるが、コア樹脂重合工程において予め導入しておく方法を採用することが好ましい。ワックスワックスとしては、例えば、低分子量ポリエチレンワックス、低分子量ポリプロピレンワックス、フィッシャートロプシュワックス、マイクロクリスタリンワックス、パラフィンワックスのような炭化水素系ワックス類、カルナウバワックス、ペンタエリスリトールベヘン酸エステル、ベヘン酸ベヘニル、クエン酸ベヘニルなどのエステルワックス類などが挙げられる。これらは1種単独で、または2種以上を組み合わせて用いることができる。ワックスとしては、トナーの低温定着性および離型性を確実に得る観点から、その融点が50~95°Cであるものを用いることが好ましい。ワックスの含有割合は、コア樹脂およびシェル樹脂からなる結着樹脂全体に対して2~20質量であることが好ましく、より好ましくは3~18質量、さらに好ましくは4~15質量である。帯電制御剤また、本発明に係るトナー粒子中に、荷電制御剤を含有させる場合は、荷電制御剤としては、公知の種々のものを使用することができる。荷電制御剤としては、水系媒体中に分散することができる公知の種々の化合物を用いることができ、具体的には、ニグロシン系染料、ナフテン酸または高級脂肪酸の金属塩、アルコキシル化アミン、第4級アンモニウム塩化合物、アゾ系金属錯体、サリチル酸金属塩あるいはその金属錯体などが挙げられる。荷電制御剤の含有割合は、コア樹脂およびシェル樹脂からなる結着樹脂全体に対して0.1~10質量であることが好ましく、より好ましくは0.5~5質量とされる。重合開始剤コア樹脂重合工程において使用される重合開始剤としては、上記と同様のものを使用することができる。連鎖移動剤コア樹脂重合工程においては、コア樹脂の分子量を調整することを目的として、一般的に用いられる連鎖移動剤を用いることができる。連鎖移動剤としては上記と同様のものを使用することができる。コア樹脂重合工程において合成されるコア樹脂は、ガラス転移点が30~65°Cであることが好ましく、より好ましくは30~55°Cである。また、軟化点が80~120°Cであることが好ましく、より好ましくは90~110°Cである。コア樹脂のガラス転移点および軟化点は、測定試料としてコア樹脂を用いて上述と同様に測定されるものである。このコア樹脂重合工程において得られるコア樹脂微粒子の平均粒子径は、体積基準のメジアン径で例えば50~500nmの範囲にあることが好ましい。なお、体積基準のメジアン径は、UPA-150マイクロトラック社製を用いて測定したものである。2凝集、融着工程この凝集、融着工程においては、コア樹脂微粒子およびカーボンブラック粒子が凝集、融着されることにより凝集粒子が成長するが、この凝集粒子の成長の過程において特定のフタロシアニン化合物粒子が共に凝集され、コア粒子が形成される。コア樹脂微粒子およびカーボンブラック粒子の凝集、融着は、具体的には、水系媒体中に凝集剤を臨界凝集濃度以上となるよう添加し、次いで、コア樹脂微粒子のガラス転移点以上であって、かつ、これら混合物の融解ピーク温度°C以上の温度に加熱することによって、コア樹脂微粒子およびカーボンブラック粒子などの微粒子の塩析を進行させると同時に融着を並行して進めることにより凝集粒子が成長する。そして、凝集粒子の成長の過程、具体的には凝集粒子が体積基準のメジアン径で200~2500nm、好ましくは300~1800nmに成長した時点において、特定のフタロシアニン化合物粒子が水系媒体中に添加されて、これが凝集粒子の表面に凝集され、かつ、コア樹脂微粒子およびカーボンブラック粒子の当該凝集粒子の表面への凝集、融着が継続され、これにより、コア粒子が形成される。特定のフタロシアニン化合物粒子の水系媒体中への添加が凝集粒子の体積基準のメジアン径が200nm未満の時点で行われる場合は、得られるトナー粒子が、カーボンブラック粒子がその表面に露出したものとなり、当該トナー粒子によって画像を形成するときに転写不良が発生するおそれがある。また、特定のフタロシアニン化合物粒子の水系媒体中への添加が凝集粒子の体積基準のメジアン径が2500nmを超えた大きさの時点で行われる場合は、均一なシェル層が形成できず、結果としてという不具合が発生するおそれがある。この凝集、融着工程においては、凝集剤を添加した後に放置する時間をできるだけ短くして速やかにコア樹脂のガラス転移点以上であって、かつ、これら混合物の融解ピーク温度°C以上の温度に加熱することが好ましい。この理由は明確ではないが、塩析した後の放置時間によっては粒子の凝集状態が変動して粒径分布が不安定になったり、融着させた粒子の表面性が変動したりする問題が発生することが懸念されるためである。この昇温までの時間としては通常30分間以内であることが好ましく、10分間以内であることがより好ましい。また、昇温速度としては1°C/分以上であることが好ましい。昇温速度の上限は特に規定されるものではないが、急速な融着の進行による粗大粒子の発生を抑制する観点から、15°C/分以下とすることが好ましい。さらに、反応系がガラス転移点以上の温度に到達した後、当該反応系の温度を一定時間保持することにより、融着を継続させることが肝要である。これにより、コア粒子の成長と、融着とを効果的に進行させることができ、最終的に得られるトナー粒子の耐久性を向上することができる。凝集剤この凝集、融着工程において使用する凝集剤としては、特に限定されるものではないが、金属塩から選択されるものが好適に使用される。金属塩としては、例えばナトリウム、カリウム、リチウムなどのアルカリ金属の塩などの一価の金属塩;カルシウム、マグネシウム、マンガン、銅などの二価の金属塩;鉄、アルミニウムなどの三価の金属塩などが挙げられる。具体的な金属塩としては、塩化ナトリウム、塩化カリウム、塩化リチウム、塩化カルシウム、塩化マグネシウム、塩化亜鉛、硫酸銅、硫酸マグネシウム、硫酸マンガンなどを挙げることができ、これらの中で、より少量で凝集を進めることができることから、二価の金属塩を用いることが特に好ましい。これらは1種単独で、または2種以上を組み合わせて用いることができる。凝集、融着工程において界面活性剤を使用する場合は、界面活性剤として、例えば上述のカーボンブラック粒子分散液調製工程において使用することのできる界面活性剤として挙げたものと同じものを使用することができる。この凝集、融着工程において得られるコア粒子の粒径は、例えば体積基準のメジアン径D50が2~9μmであることが好ましく、より好ましくは4~7μmである。コア粒子の体積基準のメジアン径は、コールターマルチサイザー3コールターベックマン社製によって測定されるものである。3シェル化工程このシェル化工程においては、コア粒子の分散液中にシェル樹脂微粒子を添加してコア粒子の表面にシェル樹脂微粒子を凝集、融着させ、コア粒子の表面にシェル層を被覆させてトナー母体粒子を形成する。具体的には、コア粒子の分散液は凝集、融着工程における温度を維持した状態でシェル樹脂微粒子の分散液を添加し、加熱撹拌を継続しながら数時間かけてゆっくりとシェル樹脂微粒子をコア粒子の表面に凝集、融着させることによってコア粒子の表面に厚さ100~300nmのシェル層を被覆させてトナー母体粒子を形成する。加熱撹拌時間は、1~7時間が好ましく、3~5時間が特に好ましい。シェル樹脂微粒子の使用量は、シェル樹脂微粒子に含有されるスチレン-アクリル変性ポリエステル樹脂の結着樹脂全体に対する含有割合が好ましくは5~35質量、より好ましくは10~30質量となる量とされる。具体的には、シェル樹脂におけるスチレン-アクリル変性ポリエステル樹脂量によって異なるが、得られるトナーを構成する結着樹脂におけるシェル樹脂の含有割合が、好ましくは結着樹脂全体の5~20質量、より好ましくは10~30質量となる量であることが好ましい。結着樹脂におけるシェル樹脂の含有割合が過度に低い場合は、十分な耐熱保管性が得られないおそれがあり、また、結着樹脂におけるシェル樹脂の含有割合が過度に高い場合は、十分な低温定着性が得られないおそれがある。4熟成工程上記の凝集、融着工程~シェル化工程における加熱温度の制御によりある程度トナー母体粒子の形状の均一化を図ることができるが、さらなる形状の均一化を図るために、熟成工程を経る。この熟成工程は、加熱温度と時間の制御を行うことにより、粒径が一定で分布が狭く形成したトナー母体粒子表面が平滑だが均一な形状を有するものとなるよう制御する。具体的には、凝集、融着工程およびシェル化工程において加熱温度を低めにして樹脂微粒子同士の融着の進行を抑制させて均―化を促進させ、この熟成工程においても加熱温度を低めに、かつ、時間を長くしてトナー母体粒子が所望の平均円形度となる、すなわち表面が均一な形状のものとなるよう制御する。5洗浄工程~6乾燥工程洗浄工程および乾燥工程は、公知の種々の方法を採用して行うことができる。7外添剤添加工程この外添剤添加工程は、乾燥処理したトナー粒子に必要に応じて外添剤を添加、混合することにより、トナー粒子を調製する工程である。乾燥工程までの工程を経て作製されたトナー粒子は、そのままトナー粒子として使用することが可能であるが、トナーとしての帯電性能や流動性、あるいはクリーニング性を向上させる観点から、その表面に公知の無機微粒子や有機微粒子などの粒子、滑材を外添剤として添加することが好ましい。外添剤としては種々のものを組み合わせて使用してもよい。無機微粒子としては、例えばシリカ微粒子、アルミナ微粒子、酸化チタン微粒子などの無機酸化物微粒子や、ステアリン酸アルミニウム微粒子、ステアリン酸亜鉛微粒子などの無機ステアリン酸化合物微粒子、あるいはチタン酸ストロンチウム、チタン酸亜鉛などの無機チタン酸化合物微粒子などが挙げられる。これら無機微粒子は、耐熱保管性および環境安定性の観点から、シランカップリング剤やチタンカップリング剤、高級脂肪酸、シリコーンオイルなどによって表面処理が行われたものであることが好ましい。これらの外添剤の添加量は、トナー粒子100質量部に対して0.05~5質量部、好ましくは0.1~3質量部とされる。外添剤の添加方法としては、乾燥されたトナー粒子に外添剤を粉体で添加する乾式法が挙げられ、混合装置としては、ヘンシェルミキサー、コーヒーミルなどの機械式の混合装置が挙げられる。トナー以上のような製造方法によって得られたトナーは、スチレン-アクリル系樹脂を含むコア樹脂にカーボンブラック粒子が分散されると共に特定のフタロシアニン化合物粒子が含有されたコア粒子の表面に、ポリエステルセグメントの末端にスチレン-アクリル系重合体セグメントが結合されたスチレン-アクリル変性ポリエステル樹脂を含有してなるシェル層が形成されてなるものとなる。トナーの軟化点本発明によって得られたトナーの軟化点は、90~115°Cであることが好ましい。トナーの軟化点は、測定試料としてトナーを用いて上述と同様に測定されるものである。トナーの平均粒径本発明によって得られたトナーの平均粒径は、例えば体積基準のメジアン径D50で3~10μmであることが好ましい。この粒径は、例えば後述する乳化重合凝集法を採用して製造する場合には、使用する凝集剤の濃度や有機溶媒の添加量、融着時間、重合体の組成によって制御することができる。体積基準のメジアン径が上記の範囲にあることにより、例えば1200dpidpi;1インチ2.54cmあたりのドット数レベルの非常に微小なドット画像を忠実に再現することができる。トナー粒子の体積基準のメジアン径はマルチサイザー3ベックマンコールター社製に、データ処理用ソフトSoftwareV3.51を搭載したコンピューターシステムを接続した測定装置を用いて測定算出されるものである。具体的には、トナー0.02gを、界面活性剤溶液20mLトナー粒子の分散を目的として、例えば界面活性剤成分を含む中性洗剤を純水で10倍希釈した界面活性剤溶液に添加して馴染ませた後、超音波分散を1分間行い、トナー粒子分散液を調製し、このトナー粒子分散液を、サンプルスタンド内のISOTONIIベックマンコールター社製の入ったビーカーに、測定装置の表示濃度が8になるまでピペットにて注入する。ここで、この濃度範囲にすることにより、再現性のある測定値を得ることができる。そして、測定装置において、測定粒子カウント数を25000個、アパーチャ径を100μmにして頻度値を算出し、体積積算分率の大きい方から50の粒子径が体積基準のメジアン径とされる。トナー粒子の平均円形度本発明によって得られたトナーは、このトナーを構成する個々のトナー粒子について、転写効率の向上の観点から、下記式Tで示される円形度の算術平均値が0.850~0.990であることが好ましい。式T:円形度=粒子投影像と同等の投影面積を有する真円の周囲長/粒子投影像の周囲長ここで、トナー粒子の平均円形度はFPIA-2100Sysmex社製を用いて測定される値である。具体的には、トナー粒子を界面活性剤水溶液に湿潤させ、超音波分散を1分間行い、分散した後、FPIA-2100を用い、測定条件HPF高倍率撮像モードにて、HPF検出数3000~10000個の適正濃度で測定を行う。この範囲であれば、再現性のある測定値が得られる。現像剤本発明によって得られたトナーは、磁性または非磁性の一成分現像剤として使用することもできるが、キャリアと混合して二成分現像剤として使用してもよい。キャリアとしては、例えば鉄、フェライト、マグネタイトなどの金属、それらの金属とアルミニウム、鉛などの金属との合金などの従来から公知の材料からなる磁性粒子を用いることができ、これらの中ではフェライト粒子を用いることが好ましい。また、キャリアとしては、磁性粒子の表面を樹脂などの被覆剤で被覆したコートキャリアや、バインダー樹脂中に磁性体微粉末を分散してなる樹脂分散型キャリアなどを用いてもよい。キャリアとしては、体積平均粒径が15~100μmのものが好ましく、25~80μmのものがより好ましい。画像形成装置本発明によって得られたトナーは、一般的な電子写真方式の画像形成方法に用いることができ、このような画像形成方法が行われる画像形成装置としては、例えば静電潜像担持体である感光体と、トナーと同極性のコロナ放電によって当該感光体の表面に一様な電位を与える帯電手段と、一様に帯電された感光体の表面上に画像データに基づいて像露光を行うことにより静電潜像を形成させる露光手段と、トナーを感光体の表面に搬送して前記静電潜像を顕像化してトナー像を形成する現像手段と、当該トナー像を必要に応じて中間転写体を介して転写材に転写する転写手段と、転写材上のトナー像を定着させる定着手段を有するものを用いることができる。このような構成を有する画像形成装置の中でも、複数の感光体に係る画像形成ユニットが中間転写体に沿って設けられた構成のカラー画像形成装置、特に、感光体が中間転写体上に直列配置させたタンデム型カラー画像形成装置に好適に用いることができる。また、本発明によって得られたトナーは、定着温度定着部材の表面温度が100~200°Cとされる比較的低温のものにおいて好適に用いることができる。さらに、本発明によって得られたトナーは、静電潜像担持体の線速が100~500mm/secとされる高速機に好適に用いることができる。以上、本発明の実施形態について具体的に説明したが、本発明の実施形態は上記の例に限定されるものではなく、種々の変更を加えることができる。以下、本発明の具体的な実施例について説明するが、本発明はこれらに限定されるものではない。トナーの製造例11コア用樹脂微粒子分散液の調製工程1-1第1段重合撹拌装置、温度センサ、温度制御装置、冷却管、窒素導入装置を取り付けた反応容器に予めアニオン性界面活性剤ドデシル硫酸ナトリウム2.0質量部をイオン交換水2900質量部に溶解させたアニオン性界面活性剤溶液を仕込み、窒素気流下230rpmの撹拌速度で撹拌しながら、内温を80°Cに昇温させた。このアニオン性界面活性剤溶液に重合開始剤過硫酸カリウムKPS9.0質量部を添加し、内温を78°Cとさせた後、スチレン540質量部n-ブチルアクリレート270質量部メタクリル酸65質量部n-オクチルメルカプタン17質量部からなる単量体溶液1を3時間かけて滴下した。滴下終了後、80°Cにおいて1時間にわたって加熱撹拌することによって重合第1段重合を行うことにより、樹脂微粒子a1の分散液を調製した。1-2第2段重合:中間層の形成撹拌装置を取り付けたフラスコ内において、スチレン140質量部n-ブチルアクリレート45質量部メタクリル酸11質量部n-オクチルメルカプタン4質量部からなる溶液に、パラフィンワックス融点:73°C51質量部を添加し、85°Cに加温して溶解させて単量体溶液2を調製した。一方、アニオン性界面活性剤ドデシル硫酸ナトリウム2質量部をイオン交換水600質量部に溶解させた界面活性剤溶液を90°Cに加温し、この界面活性剤溶液に上記の樹脂微粒子a1の分散液を、樹脂微粒子a1の固形分換算で28質量部添加した後、循環経路を有する機械式分散機クレアミックスエムテクニック社製により、前記単量体溶液2を4時間混合分散させ、分散粒子径350nmの乳化粒子を含有する分散液を調製し、この分散液に重合開始剤KPS5.5質量部をイオン交換水110質量部に溶解させた開始剤水溶液を添加し、この系を90°Cにおいて2時間にわたって加熱撹拌することによって重合第2段重合を行うことにより、樹脂微粒子a11の分散液を調製した。1-3第3段重合:外層の形成上記の樹脂微粒子a11の分散液に、重合開始剤KPS5質量部をイオン交換水110質量部に溶解させた開始剤水溶液を添加し、80°Cの温度条件下において、スチレン220質量部n-ブチルアクリレート80質量部メタクリル酸24質量部n-オクチルメルカプタン4質量部からなる単量体溶液3を2時間かけて滴下した。滴下終了後、3時間にわたって加熱撹拌することによって重合第3段重合を行った。その後、28°Cまで冷却し、アニオン性界面活性剤溶液中にコア用樹脂微粒子Aが分散されたコア用樹脂微粒子分散液Aを作製した。このコア用樹脂微粒子Aのガラス転移点は51°C、軟化点は108°Cであった。2シェル樹脂微粒子分散液の調製工程2-1ポリエステル樹脂の合成冷却管、撹拌機および窒素導入管の付いた反応槽中に、ビスフェノールAプロピレンオキサイド2モル付加物316質量部、テレフタル酸80質量部、無水マレイン酸34質量部を入れ、さらに重縮合触媒としてチタンテトライソプロポキシド2質量部を10回に分割して入れ、200°Cで窒素気流下に生成する水を留去しながら10時間反応させ、次いで13.3kPa100mmHgの減圧下に反応させ、軟化点が104°Cになった時点で取り出すことにより、ポリエステル樹脂1を得た。このポリエステル樹脂1のガラス転移点は65°C、数平均分子量は4,500、重量平均分子量は13,500であった。2-2シェル樹脂スチレン-アクリル変性ポリエステル樹脂の合成温度計および撹拌機の付いたオートクレーブ反応槽中に、キシレン430質量部および上記のポリエステル樹脂1430質量部を入れて溶解させ、窒素置換後、スチレン86.0質量部、アクリル酸2-エチルヘキシル21.5質量部、ジ-t-ブチルパーオキサイド0.75質量部およびキシレン100質量部の混合溶液を170°Cで3時間滴下重合し、さらにこの温度で30分間保持した後、脱溶剤を行うことにより、スチレン-アクリル変性ポリエステル樹脂1を得た。このスチレン-アクリル変性ポリエステル樹脂1のガラス転移点は56°C、軟化点は96°Cであった。2-3分散液の調製得られたスチレン-アクリル変性ポリエステル樹脂1100質量部を、酢酸エチル関東化学社製400質量部に溶解させ、予め作製した0.26質量濃度のドデシル硫酸ナトリウム溶液638質量部と混合し、撹拌しながら超音波ホモジナイザーUS-150T日本精機製作所製を用いて、V-LEVEL、300μAの条件で30分間超音波分散後した後、40°Cに加温した状態でダイヤフラム真空ポンプV-700BUCHI社製を使用し、減圧下で3時間撹拌しながら酢酸エチルを完全に除去することにより、体積基準のメジアン径D50が160nm、固形分量が13.5質量であるシェル樹脂微粒子Bが分散されたシェル樹脂微粒子分散液Bを作製した。3カーボンブラック粒子分散液の調製工程ドデシル硫酸ナトリウム90質量部をイオン交換水1600質量部に撹拌溶解し、この溶液を撹拌しながら、カーボンブラックモーガルLキャボット社製、pH2420質量部を徐々に添加し、次いで、撹拌装置クレアミックスエムテクニック社製を用いて分散処理することにより、カーボンブラック粒子Bkが分散されてなるカーボンブラック粒子分散液Bkを調製した。この分散液におけるカーボンブラック粒子Bkの粒子径を、マイクロトラック粒度分布測定装置UPA-150日機装社製を用いて測定したところ、体積基準のメジアン径で117nmであった。4フタロシアニン粒子分散液の調製工程ドデシル硫酸ナトリウム90質量部をイオン交換水1600質量部に撹拌溶解し、この溶液を撹拌しながら、PigmentBlue15:3東洋インキ社製420質量部を徐々に添加し、次いで、撹拌装置クレアミックスエムテクニック社製を用いて分散処理することにより、フタロシアニン化合物粒子Pcが分散されてなるフタロシアニン粒子分散液Pcを調製した。この分散液におけるフタロシアニン化合物粒子Pcの粒子径を、マイクロトラック粒度分布測定装置UPA-150日機装社製を用いて測定したところ、体積基準のメジアン径で183nmであった。5凝集、融着工程~外添剤添加工程撹拌装置、温度センサ、冷却管を取り付けた反応容器に、コア用樹脂微粒子分散液Aを固形分換算で320質量部、イオン交換水2000質量部を投入後、5モル/リットルの水酸化ナトリウム水溶液を添加してpHを11に調整した。その後、カーボンブラック粒子分散液Bkを固形分換算で24質量部投入し、次いで、塩化マグネシウム60質量部をイオン交換水60質量部に溶解させた水溶液を、撹拌下、30°Cにおいて10分間かけて添加した後、撹拌を継続し、マイクロトラック粒度分布測定装置UPA-150日機装社製を用いて凝集粒子の体積基準のメジアン径が450nmとなった時点で、フタロシアニン化合物粒子分散液Pc3質量部固形分換算を加え、昇温を開始し、この系を60分間かけて85°Cまで昇温し、85°Cを保持したまま粒子成長反応を継続してコア粒子を成長させた。この状態でコールターマルチサイザー3コールターベックマン社製にて凝集粒子コア粒子の粒径を測定し、体積基準のメジアン径D50が6.0μmになった時点で、シェル樹脂微粒子分散液B80質量部固形分換算を60分間かけて投入し、反応液の上澄みが透明になった時点で、塩化ナトリウム190質量部をイオン交換水760質量部に溶解した水溶液を添加して粒子成長を停止させた。さらに、昇温を行い、90°Cの状態で加熱撹拌することにより、粒子の融着を進行させ、トナーの平均円形度の測定装置FPIA-2100Sysmex社製を用いてHPF検出数を4000個平均円形度が0.945になった時点で30°Cに冷却することにより、トナー粒子1の分散液を作製した。このトナー粒子1の分散液を遠心分離機で固液分離し、トナー粒子のウェットケーキを形成し、これを遠心分離機を用いて濾液の電気伝導度が5μS/cmになるまで35°Cのイオン交換水で洗浄し、その後フラッシュジェットドライヤーセイシン企業社製に移し、水分量が0.5質量となるまで乾燥した。乾燥させたトナー粒子1に、疎水性シリカ数平均一次粒子径=12nm1質量および疎水性チタニア数平均一次粒子径=20nm0.3質量を添加し、ヘンシェルミキサーにより混合することにより、トナー1を作製した。トナーの作製例2~23トナーの作製例1において、用いるカーボンブラックの種類CBのpH、フタロシアニン粒子分散液Pcを加えるときの凝集粒子の体積基準のメジアン径Pc添加時のD50、カーボンブラックに対するフタロシアニン化合物の量CB:Pc、樹脂成分全体におけるシェル樹脂の量シェル樹脂量を、表1に従って変更したことの他は同様にして、トナー2~23を作製した。トナーの作製例24トナーの作製例1において、フタロシアニン粒子分散液Pcをカーボンブラック粒子分散液Bkと同時に添加することの他は同様にして、トナー24を作製した。現像剤の製造例1~241キャリアの作製フェライト芯材粒子100質量部とシクロヘキシルメタクリレート/メチルメタクリレート共重合比5/5の共重合体樹脂微粒子5質量部とを、撹拌羽根付き高速混合機に投入し、120°Cで30分間撹拌混合して機械的衝撃力の作用でフェライト芯材粒子の表面に樹脂コート層を形成させることにより、体積基準のメジアン径が35μmであるキャリアを得た。キャリアの体積基準のメジアン径は、湿式分散機を備えたレーザ回折式粒度分布測定装置ヘロスHELOSシンパティックSYMPATEC社製により測定した。2トナーとキャリアの混合トナー1~24の各々に対して、上記のキャリアをトナー濃度が7質量となるように添加し、ミクロ型V型混合機筒井理化学器株式会社によって回転速度45rpmで30分間混合することにより、現像剤1~24を製造した。以上の現像剤1~24を、市販のカラー複合機bizhubPROC8000コニカミノルタビジネステクノロジーズ社製の黒色用現像装置に装填してテスト画像を形成し、画像濃度および転写性について評価した。1転写性高温高湿環境温度30°C、湿度80RH下で、10cm角のベタ画像をテスト画像としてプリントし、感光体上に現像されて付着したトナーの質量W転写前と、転写紙上に転写されて付着したトナーの質量W転写後を測定し、下記式1で定義される転写率を算出した。結果を表1に示す。なお、転写率が85以上である場合を合格とする。式1:転写率=W転写後/W転写前×1002画像濃度着色力常温常湿環境温度20°C、湿度55RH下で、トナーの転写紙上の付着量が一定になるよう調整した上で、5cm角のベタ画像をテスト画像としてプリントし、このテスト画像の画像濃度を透過濃度計TD904マクベス社製を用いて測定した。結果を表1に示す。なお、画像濃度は、1.30以上である場合を合格とする。以上の結果から明らかなように、本発明に係るトナーは、比較用のトナーに比べて、十分な着色力が得られながら優れた転写性が得られることが確認された。"